(57)【要約】【課題】  金属材料表面の外観を損なうことなく、各種酸水溶液で処理した場合と同等以上の接着性を有し、更に高温高湿条件で優れた耐水接着性を実現する金属材料の接着方法を提供する。【解決手段】  オキサゾリンで架橋された重量平均分子量５,０００以上４５０,０００以下のポリアクリル酸を有する薄膜を好適にはステンレス鋼、銅材料、鋼材、又はアルミニウム材料からなる金属材料の表面に形成した後、該薄膜の表面に接着剤を塗布して好適にはステンレス鋼、銅材料、鋼材、又はアルミニウム材料からなる被接着金属と接着する。【選択図】  なし【特許請求の範囲】
【請求項１】
オキサゾリンで架橋された重量平均分子量５,０００以上４５０,０００以下のポリアクリル酸を有する薄膜を金属材料の表面に形成した後、前記薄膜の表面に接着剤を塗布して被接着金属と接着することを特徴と金属材料の接着方法。
【請求項２】
前記金属材料が、ステンレス鋼、銅材料、鋼材、又はアルミニウム材料であることを特徴とする、請求項１に記載の金属材料の接着方法。
【請求項３】
前記被接着金属が、ステンレス鋼、銅材料、鋼材、又はアルミニウム材料であることを特徴とする、請求項１又は２に記載の金属材料の接着方法。
【請求項４】
前記ステンレス鋼が、オーステナイト系ステンレス鋼、フェライト系ステンレス鋼、及びマルテンサイト系ステンレス鋼からなる群より選ばれる一種であることを特徴とする、請求項２又は３に記載の金属材料の接着方法。
【請求項５】
前記銅材料が、純銅又は銅合金であることを特徴とする、請求項２又は３に記載の金属材料の接着方法。
【請求項６】
前記アルミニウム材料が、純アルミニウム、Ａｌ−Ｃｕ系合金、Ａｌ−Ｍｎ系合金、Ａｌ−Ｓｉ系合金、及びＡｌ−Ｍｇ系合金からなる群より選ばれる一種であることを特徴とする、請求項２又は３に記載の金属材料の接着方法。
【請求項７】
前記薄膜は、重量平均分子量５,０００以上４５０,０００以下のポリアクリル酸とオキサゾリン含有ポリマーとの混合物を含む水溶液を塗布し、その後１２０℃以上の温度で加熱処理することにより得られることを特徴とする、請求項１から６のいずれか１項に記載の金属材料の接着方法。
【請求項８】
前記水溶液は、前記ポリアクリル酸を０.１質量％以上２.０質量％以下含み且つ該ポリアクリル酸１００質量部に対してオキサゾリン含有ポリマーを３０質量部を超え１００質量部以下含有することを特徴とする、請求項７に記載の金属材料の接着方法
【請求項９】
前記接着剤が、ラジカル重合型接着剤であることを特徴とする、請求項１から８のいずれか１項に記載の金属材料の接着方法。
【請求項１０】
オキサゾリンで架橋された重量平均分子量５,０００以上４５０,０００以下のポリアクリル酸を有する薄膜を表面に備える金属材料と、被接着金属とが接着剤で接合されてなることを特徴とする金属材料接合体。
【請求項１１】
前記金属材料が、ステンレス鋼、銅材料、鋼材、又はアルミニウム材料であることを特徴とする、請求項１０に記載の金属材料接合体。
【請求項１２】
前記被接着金属が、ステンレス鋼、銅材料、鋼材、又はアルミニウム材料であることを特徴とする、請求項１０又は１１に記載の金属材料接合体。
【請求項１３】
前記ステンレス鋼が、オーステナイト系ステンレス鋼、フェライト系ステンレス鋼、及びマルテンサイト系ステンレス鋼からなる群より選ばれる一種であることを特徴とする、請求項１０又は１１に記載の金属材料接合体。
【請求項１４】
前記銅材料が、純銅又は銅合金であることを特徴とする、請求項１０又は１１に記載の金属材料接合体。
【請求項１５】
前記アルミニウム材料が、純アルミニウム、Ａｌ−Ｃｕ系合金、Ａｌ−Ｍｎ系合金、Ａｌ−Ｓｉ系合金、及びＡｌ−Ｍｇ系合金からなる群より選ばれる一種であることを特徴とする、請求項１０又は１１に記載の金属材料接合体。
【請求項１６】
前記薄膜は、重量平均分子量５,０００以上４５０,０００以下のポリアクリル酸とオキサゾリン含有ポリマーとの混合物を含む水溶液を塗布し、その後１２０℃以上の温度で加熱処理することにより得られることを特徴とする、請求項１０から１５のいずれか１項に記載の金属材料接合体。
【請求項１７】
前記水溶液は、前記ポリアクリル酸を０.１質量％以上２.０質量％以下含み且つ該ポリアクリル酸１００質量部に対してオキサゾリン含有ポリマーを３０質量部を超え１００質量部以下含有することを特徴とする、請求項１６に記載の金属材料接合体。
【請求項１８】
前記接着剤が、ラジカル重合型接着剤であることを特徴とする、請求項１０から１７のいずれか１項に記載の金属材料接合体。
【発明の詳細な説明】
【技術分野】
【０００１】
本発明は、接着剤を用いた金属材料の接着方法及び金属材料接合体に関し、更に詳しくはオキサゾリンで架橋された水溶性ポリアクリル酸を有する薄膜が形成された金属材料に対して接着剤を用いて接着する方法及び該金属材料が接着剤で接着されてなる金属材料接合体に関する。
【背景技術】
【０００２】
鋼材、銅材料、アルミニウム材料、ステンレス鋼などの金属材料は、それら金属が有する特性を活かして様々な分野で広く利用されている。従来、これら金属材料の接合は溶接接合が主流であったが、近年、接着剤の塗布により金属材料を接着させる接着工法が注目されている。しかしながら、かかる接着工法による金属材料の接合は、各金属材料に特有の問題を抱えているのが実情である。
【０００３】
具体的に説明すると、鋼材においては、その優れた加工性、強度、及び表面外観を活かして自動車用の分野において高強度鋼板のハイテン材として用いられており、強度を低下させずに軽量化を実現できるので、燃費向上による省資源・省エネルギーに大きく貢献している。一方で、鋼材は更なる軽量化を目指して、アルミニウム合金や繊維強化プラスチックとの複合化が検討されている。しかしながら、自動車組み立て工程における鉄板の接合法としては溶接接合が一般的であるため、アルミニウム合金との溶接接合においては異種金属接触による電気化学的腐食が問題になることがあり、導電性のない繊維強化プラスチックとの接合においては溶接接合は適用できない。
【０００４】
そこで、接合部の絶縁性に優れ、かつ繊維強化プラスチックとも接合可能な接着工法への期待が高まっている。接着工法による成型体の作製では、溶接工法にみられる板金工程が不要になる上、接合部の応力分散が大きくなるので信頼性を高めることができるが、鉄板の場合は接着接合界面の耐水性が低く、鉄板の接着部を高温高湿雰囲気に曝すと水が接着界面に侵入して水含有層を形成し、接着力が短期間で大きく低下する問題が生じることがあった。
【０００５】
この接着力低下の対策として、脱脂とそれに続くエッチング処理による鉄（軟鋼）の接着用表面処理が提案されている。例えば非特許文献１のＪＩＳ−Ｋ６８４８−２には、工業用メタノール２Ｌ、オルトリン酸１Ｌからなる６０℃溶液に１０分間浸漬し、流水洗浄後ナイロンブラシによるスマット除去、加熱乾燥する酸処理が開示されている。また、予め鋼材表面を有機系薄膜でプライマー塗装し、接着性を高める方法が試みられている。例えば、特許文献１には、酸性リン酸エステル及び／又はその塩と水を含む水性プライマーで金属板を処理する技術が開示されており、特許文献２にはシラン系カップリング剤で金属表面を処理することで、フッ素系塗膜との密着性を改善する技術が開示されている。
【０００６】
銅材料においては、その優れた加工性、耐食性、導電性、熱伝導性を活かして例えば銅合金からなるリードフレーム材料が電子産業の分野において使用されている。このリードフレーム材は、そのモールド樹脂との密着性を確保するため薬品による粗面化処理が行われている。この粗面化処理は、表面に形成された凹凸へのモールド樹脂の食い込みによる投錨効果が密着性向上の基礎となっている。しかし、銅表面は極めて酸化されやすいため、粗面化処理後に酸化皮膜が成長し、これが脆弱層となって密着性を低下させることがある。
【０００７】
この接着力低下の対策として、予め銅材料を酸で活性化処理することが提案されており、例えば非特許文献２のＪＩＳ−Ｋ６８４８−２では、硝酸水溶液によるエッチング処理、塩化第二鉄と硝酸混合水溶液によるエッチング処理、過硫酸アンモニウム水溶液によりエッチング処理する技術が開示されている。また、予め銅材料を有機系薄膜でプライマー塗装し、接着性を高める方法が試みられている。例えば非特許文献５には、イミダゾールシラン化合物水溶液により銅板を処理すると、接着性が向上することが報告されている。
【０００８】
純アルミニウムや各種アルミニウム合金などのアルミニウム材料においては、その優れた軽量性、加工性や表面外観を活かして例えば建築構造材や機械部品等として用いられている。アルミニウム材料を使用するときは、アルミニウム材料と他の材料との接合が必要となる場合があり、その接合方法には従来溶接を用いることが多かった。しかし、溶接による接合では、溶接されたアルミニウム材料の表面に溶接痕が残ったり、溶接歪みが生じたりすることがあった。
【０００９】
そこで、この溶接接合に代わる接合法として、接着剤を用いてアルミニウム材料を接合する接着法が注目されている。接着法では、上記の溶接法にみられる溶接痕が生じない上、接合部に応力が生じないので歪みの問題が起きにくいため、板金加工が不要となる。しかし、アルミニウム材料を接着接合した場合はその接着界面の耐水性が低くなりやすく、アルミニウム材料の接着部を高温高湿雰囲気に曝すと水が接着界面に侵入し、水分を含んだ層を形成して耐水接着性が短期間で大きく低下するという問題が生じることがあった。
【００１０】
この接着力低下の対策として、接着法において有効なアルミニウム材料の表面処理による前処理が検討されている。例えば非特許文献３には、アルミニウムへのリン酸陽極酸化処理と硫酸・重クロム酸水溶液浸漬処理のエポキシ接着における高温・高湿耐久性が優れている試験結果が示されている。また、予めアルミニウム材料を有機系薄膜でプライマー塗装し、接着性を高める方法が試みられている。例えば非特許文献６には、シラン系カップリング剤でアルミニウム材料表面を処理することで、エポキシとの接着を改善する技術が開示されている。
【００１１】
ステンレス鋼においては、その優れた耐食性や表面外観を活かして例えば建築構造材や機械部品等として用いられており、その際、ステンレス鋼同士あるいはステンレス鋼と他の材質との接合が必要となる場合があり、その接合方法には従来溶接を用いることが多かった。しかし、溶接による接合では、溶接されたステンレス鋼板の表面に溶接痕が残ったり、溶接歪みが生じたりすることがあった。これらの溶接痕や溶接歪みを除去するためには多大な時間及び労力のかかる板金加工が必要となる上、この板金加工は騒音発生等の作業環境上の問題を抱えているので作業者から敬遠されている。更に、溶接は技量を要するので作業者によっては十分な接合強度が得られないこともあった。
【００１２】
そこで、この溶接接合に代わる接合法として、接着剤を用いてステンレス鋼を接合する接着法が注目されている。接着法では、上記の溶接法にみられる溶接痕が生じない上、接合部に応力が生じないので歪みの問題が生じにくく、よって、板金加工が不要となる。しかし、ステンレス鋼を接着接合した場合はその接着界面の耐水性が低くなりやすく、ステンレス鋼の接着部を高温高湿雰囲気に曝すと水が接着界面に侵入し、水分を含んだ層を形成して接着力が短期間で大きく低下する問題が生じることがあった。
【００１３】
この接着力低下の対策として、予めステンレス鋼を酸で活性化処理することが提案されており、例えば非特許文献４のＪＩＳ−Ｋ６８４８−２には硫酸とシュウ酸の混合水溶液でステンレス鋼表面を処理する技術が開示されている。また、予めステンレス鋼を有機系薄膜でプライマー塗装し、接着性を高める方法が試みられている。例えば非特許文献７には、ポリアクリル酸水溶液から成るプライマーでステンレス鋼を処理することにより、アクリル系接着剤の耐水接着性が向上することが報告されている。
【先行技術文献】
【特許文献】
【００１４】
【特許文献１】特開平６−９３２１１号公報
【特許文献２】特公平６−５７８７２号公報
【非特許文献】
【００１５】
【非特許文献１】ＪＩＳ−Ｋ６８４８−２、７.２.１.７鋼（軟鋼）
【非特許文献２】ＪＩＳ−Ｋ６８４８−２、７.２.１.４銅及び銅合金
【非特許文献３】山辺秀敏、「構造接着における金属材料の表面と界面について」、色材協会誌、１９９３年、第６６巻、P.６０５−６１３
【非特許文献４】ＪＩＳ−Ｋ６８４８−２、７.２.１.８鋼（ステンレス鋼）
【非特許文献５】ネットワークポリマー、２０００年、２１巻、１６９ページ
【非特許文献６】K.Dusek (ed.),Advances in Polymer Science, Epoxy Resins and Composites 2, Springer-Verlag 1986, p.51
【非特許文献７】山辺秀敏、外３名、「ステンレス鋼の表面改質に関する研究（II）」、色材協会誌、１９９６年、第６９巻、P.１５８−１６６
【発明の概要】
【発明が解決しようとする課題】
【００１６】
しかしながら、非特許文献１〜４に開示された酸処理により金属材料表面を活性化させると、該金属材料表面にスマットが発生することがあった。このスマットは、重クロム酸・硫酸混合水溶液で金属材料表面を再度処理することにより除去することができるが、この脱スマット処理では、環境上の観点から厳しく規制されているクロム含有排水が排出されるため、その処理にコストがかかることが問題になる。脱スマット処理に代えて金属ブラシによりスマット除去を行うことが考えられるが、金属ブラシによるスマット除去は多大な手間を要する。
【００１７】
また、特許文献１に開示されたリン酸エステルや、特許文献２及び非特許文献５〜６に開示されたシランカップリング剤を使用した表面処理は、接着剤に対する金属材料の親和性の向上が確かに認められるものの、高温時の耐水接着性を得ることは難しかった。また、非特許文献７に開示されたポリアクリル酸を使用した表面処理では、ポリアクリル酸自体が水溶性であり、金属材料表面との水素結合に寄与しない遊離カルボキシル基が存在するため、過酷な高温高湿条件では金属材料の接着部の接着力が低下し、長期に亘って安定した接着力を要する構造体の用途には適していなかった。
【００１８】
本発明は、このような従来の接合法が抱える問題点に鑑みてなされたものであり、金属材料表面に形成する有機系薄膜の接着性を極めて簡便な方法で改善することにより、該金属材料表面の外観を損なうことなく、各種酸水溶液で処理した場合と同等以上の接着性を有し、更に高温高湿条件で優れた耐水接着性を実現する金属材料の接着方法を提供することを目的としている。
【課題を解決するための手段】
【００１９】
上記目的を達成するため、本発明に係る金属材料の接着方法は、オキサゾリンで架橋された重量平均分子量５,０００以上４５０,０００以下のポリアクリル酸を有する薄膜を金属材料の表面に形成した後、前記薄膜の表面に接着剤を塗布して被接着金属と接着することを特徴としている。
【００２０】
また、本発明に係る金属材料接合体は、オキサゾリンで架橋された重量平均分子量５,０００以上４５０,０００以下のポリアクリル酸を有する薄膜を表面に備える金属材料と、被接着金属とが接着剤で接合されてなることを特徴としている。
【発明の効果】
【００２１】
本発明によれば、オキサゾリンにより架橋された重量平均分子量５,０００以上４５０,０００以下のポリアクリル酸を有する薄膜の金属材料の表面に対する強固な結合力と水に対するバリアー性とを利用して、各種酸処理に匹敵する高い剪断接着強度で被接着金属と接着していることから、接着部は耐水接着性が良好であり、高い接着強度を長期間に亘って保持することができる。
【図面の簡単な説明】
【００２２】
【図１】本発明の金属材料接合体の一具体例の縦断面図である。
【図２】本発明の金属材料接合体の他の具体例の縦断面図である。
【発明を実施するための形態】
【００２３】
以下、本発明の金属材料の接着方法の実施形態について説明する。まず、本発明の金属材料の接着方法が適用できる金属材料の種類としては、鋼材（ｓｔｅｅｌ）においては、一般的な圧延鋼材である一般構造用圧延鋼材（ＳＳ材）、溶接構造用圧延鋼材（ＳＭ材）、建築構造用圧延鋼材（ＳＮ材）などの炭素鋼（Ｓ−Ｃ材）のほか、クロムモリブデン鋼（ＳＣＭ材）、ニッケルクロムモリブデン鋼（ＳＮＣＭ材）等の幅広い種類の鋼材に適用できる。
【００２４】
銅材料においては、純銅や銅合金のような銅を主成分とするいずれの銅材料にも好適に適用することができる。純銅としては、無酸素銅、タフピッチ銅、脱酸銅などを挙げることができ、銅合金としては、ベリリウム銅、チタン銅、ジルコニウム銅、銅‐ニッケル合金などを挙げることができる。アルミニウム材料としては、純アルミニウム、Ａｌ−Ｃｕ系合金、Ａｌ−Ｍｎ系合金、Ａｌ−Ｓｉ系合金、Ａｌ−Ｍｇ系合金等の幅広い種類のアルミニウム材料に適用できる。
【００２５】
ステンレス鋼においては、ＪＩＳに規定されているような、鉄を主成分としてクロムやニッケルを添加した様々な組成のステンレス鋼に適用することができる。それらの中では、オーステナイト系ステンレス鋼（クロムニッケル系）、フェライト系ステンレス鋼（クロム系）、マルテンサイト系ステンレス鋼（クロム系）に対して好適に適用できる。
【００２６】
これら接着される金属材料の形状としては、被接着金属との接着面がフラットな平面形状をしているのであれば、それ以外の部分の形状は特に制限はないが、板状であるのが好ましく、平板状であるのが特に好ましい。この金属材料に接着させる被接着金属の材料には特に制限はないが、上記の金属材料のうちのいずれかであるのが好ましく、互いに同種の金属材料であれば本発明の効果を最大限に発揮させることができるのでより好ましい。
【００２７】
この本発明の実施形態の金属材料の接着方法は、金属材料表面にオキサゾリン基を有するポリマー（以降、オキサゾリン含有ポリマーとも称する）と重量平均分子量５,０００以上４５０,０００以下のポリアクリル酸との混合物を含む水溶液の薄膜を形成し、次いで、この薄膜を加熱することで水分を蒸発させると共にポリアクリル酸に含まれる遊離カルボキシル基をオキサゾリン基で架橋し、その後、この薄膜の表面に接着剤を塗布して被接着金属との接着を行うものである。
【００２８】
これにより、図１に示すようなオキサゾリンで架橋されたポリアクリル酸を有する薄膜２（以降、オキサゾリン架橋ポリアクリル酸薄膜とも称する）が形成された鋼材、銅材料、アルミニウム材料、又はステンレス鋼からなる金属材料１と被接着金属４とが接着剤３で互いに接合された接合体を作製することができる。接合体の形態はこれに限定されるものではなく、例えば図２に示すように、被接着金属４の表面にもオキサゾリン架橋ポリアクリル酸薄膜２を形成してもよい。この場合は、被接着金属４は鋼材、銅材料、アルミニウム材料、又はステンレス鋼からなるのが好ましく、金属材料１と同じ材料であるのがより好ましい。
【００２９】
上記の金属材料１の表面や被接着金属４の表面にポリアクリル酸とオキサゾリン含有ポリマーとの混合物を含む水溶液の薄膜を形成するには、該混合物を含む水溶液に上記の金属材料１や被接着金属４を浸漬することで塗布してもよいし、これら金属材料１や被接着金属４の表面に該混合物を含む水溶液をスプレーしたり、ロールコーターや刷毛を用いたりして塗布してもよい。
【００３０】
上記の混合物に使用するポリアクリル酸には、重量平均分子量５,０００以上４５０,０００以下のものを用いる。ポリアクリル酸の重量平均分子量が５,０００未満では、金属材料の表面に吸着されたポリアクリル酸のうち、高分子鎖の末端が分子運動によって離脱するものの割合が多くなり、均一な薄膜の形成が困難になる。また、ポリアクリル酸の重量平均分子量が４５０,０００を超えると、ポリアクリル酸の特徴である水溶性が低下して凝集物が析出しやすくなり、金属材料の表面に均一な薄膜を形成することが困難になる。
【００３１】
より均一な薄膜を金属材料の表面に形成するため、上記の混合物を含む水溶液中のポリアクリル酸の濃度は０.１質量％以上２.０質量％以下であるのが好ましく、０.２質量％以上２.０質量％以下であるのがより好ましい。この濃度が０.１質量％未満では、金属材料の表面にポリアクリル酸を均一に塗布するのが難しくなり、逆にこの濃度が２.０質量％を超えると、オキサゾリン架橋ポリアクリル酸薄膜中に遊離カルボキシル基が存在することになり、これらカルボキシル基同士による相互の水素結合が水によって容易に解離しやすくなり、接着性が低下するおそれがある。
【００３２】
一方、上記の混合物に使用するオキサゾリンを有するポリマーは、上記のポリアクリル酸と共に水に分散又は溶解させた状態で使用されるため、エマルジョンタイプ又は水溶性タイプを用いることができる。これらのタイプの中では、エマルジョンタイプよりも水溶性タイプの方が好ましい。その理由は、エマルジョンタイプの場合、エマルジョン内部のオキサゾリン基はカルボキシル基との反応による架橋にほとんど寄与しないからである。これに対して、水溶性タイプは水溶液に溶解しやすいので、同じく水溶液に溶解しているポリアクリル酸のカルボキシル基と十分に接触し、その結果、容易にアミドエステル化による架橋を行わせることができる。
【００３３】
上記の混合物を含む水溶液の調製では、ポリアクリル酸１００質量部に対して３０質量部を超え１００質量部以下のオキサゾリン含有ポリマーを配合することが好ましく、５０質量部以上１００質量部未満のオキサゾリン含有ポリマーを配合することがより好ましい。オキサゾリン含有ポリマーの量が３０質量部以下ではポリアクリル酸に含まれる遊離カルボキシル基を十分に架橋できなくなる場合があり、逆に１００質量部を超えると接合部の耐水接着性がかえって低下するおそれがある。なお、このオキサゾリン含有ポリマーは、使用直前にポリアクリル酸の水溶液に添加するのが好ましい。その理由は、混合後は時間の経過と共にオキサゾリン基とポリアクリル酸のカルボキシル基とのアミドエステル化反応が進み、混合液の粘度が上昇したり、ゲル化が生じたりして均一な水溶液の薄膜を形成するのが困難になるからである。
【００３４】
従ってポリアクリル酸とオキサゾリン含有ポリマーとの混合後は、得られた混合物を含む水溶液を浸漬、スプレー、ロールコーターなどの公知の方法によって直ぐに金属材料表面に塗布させるのが好ましい。塗布後は、１２０℃以上の温度で加熱処理する。これにより、オキサゾリン基とポリアクリル酸に含まれるカルボキシル基とのアミドエステル化反応を短時間で進行させることができる。なお、オキサゾリンで架橋されたポリアクリル酸を有する薄膜中に水分が含まれていると、この残留水分が接着剤とオキサゾリンで架橋されたポリアクリル酸を有する薄膜との接着界面を可塑化し、接着性を低下させる原因となるため、上記の加熱処理は水分を蒸発させることも目的としている。また、加熱処理温度の上限は特に限定はないが、一般的には２５０℃以下が好ましい。
【００３５】
このオキサゾリンで架橋されたポリアクリル酸を有する薄膜の表面に接着剤を塗布して被接着金属と接合することで極めて接着強度の高い接合が可能となる。このように高い接着強度が得られる理由は、ポリアクリル酸は、その構造中に含まれるカルボキシル基により金属材料の接着面の表面に強く吸着される傾向を示すからである。すなわち、鋼材においては、一般に鋼材の表面は鉄酸化物膜で覆われており、最表面は大気中の水分により水和したＦｅ-ＯＨ型などの水酸基層になっている。そのため、ポリアクリル酸のカルボキシル基は、この最表面の水酸基層と水素結合し、更に当該水酸基層にプロトンを供与してカルバニオンとなる。そして、プロトン化した最表面の水酸基層との間に、酸塩基相互作用に由来する強固な結合を形成するためと考えられる。
【００３６】
銅材においては、一般に銅材料の表面は銅酸化物膜で覆われており、最表面は大気中の水分により水和したＣｕ-ＯＨ型などの水酸基層になっている。そのため、ポリアクリル酸のカルボキシル基は、この最表面の水酸基層と水素結合し、更に当該水酸基層にプロトンを供与してカルバニオンとなる。そして、プロトン化した最表面の水酸基層との間に、酸塩基相互作用に由来する強固な結合を形成するためと考えられる。
【００３７】
アルミニウム材料においては、一般にアルミニウム材料の表面はアルミニウム酸化物膜で覆われており、最表面は大気中の水分により水和したＡｌ-ＯＨ型などの水酸基層になっている。そのため、ポリアクリル酸のカルボキシル基は、この最表面の水酸基層と水素結合し、更に当該水酸基層にプロトンを供与してカルバニオンとなる。そして、プロトン化した最表面の水酸基層との間に、酸塩基相互作用に由来する強固な結合を形成するためと考えられる。
【００３８】
ステンレス鋼においては、一般にステンレス鋼の表面はクロム酸化物膜で覆われており、最表面は大気中の水分により水和したＣｒ-ＯＨ型などの水酸基層になっている。そのため、ポリアクリル酸のカルボキシル基は、この最表面の水酸基層と水素結合し、更に当該水酸基層にプロトンを供与してカルバニオンとなる。そして、プロトン化した最表面の水酸基層との間に、酸塩基相互作用に由来する強固な結合を形成するためと考えられる。
【００３９】
しかしながら、上記のポリアクリル酸のカルボキシル基はその全てが上記の金属材料表面の水酸基層と結合するわけではなく、遊離カルボキシル基が存在している。この遊離カルボキシル基は、二量体のように遊離した状態で薄膜中に存在する。この二量体のような形態で存在する遊離カルボキシル基は水溶性であり、例えば高温高湿試験中に水和し、薄膜の耐水接着性を低下させる原因となる。そこで、ポリアクリル酸にオキサゾリン含有ポリマーを添加することで、オキサゾリン基と上記の遊離カルボキシル基とのアミドエステル化反応を引き起こさせている。その結果、架橋が生じて水和が抑制されるので、薄膜の耐水接着性が向上する。なお、上記のオキサゾリンで架橋されたポリアクリル酸を有する薄膜の強固な接着作用は、その薄膜の形成に先立ち、金属材料の表面を脱脂や酸洗等の清浄化処理を行うことで更に顕著なものとなる。
【００４０】
上記のようにして接着性が改善された金属材料に対して、適切な接着剤を塗布することで被接着金属と接着することができる。これにより得られる金属材料接合体は、剪断接着強度が極めて高く且つ水分吸収による劣化も少ない接着部が得られ、強固な接合体となる。
【００４１】
使用する接着剤としては、ポリアクリル酸のアクリル部と水素結合を形成できる、すなわちアクリルと相溶性を有する接着剤であれば特に限定はなく、例えばアクリル系のラジカル重合型接着剤、更にはエポキシ系、ポリウレタン系、ポリエステル系などの接着剤を挙げることができ、特にアクリル系ラジカル重合型接着剤が好ましい。なお、シアノアクリレート系接着剤は、ポリアクリル酸の酸性により重合反応が阻害され硬化不良を引き起こすことがあるので好ましくない。また、低極性のシリコーン系接着剤は、薄膜との親和性が低いので効果がほとんど得られない。
【００４２】
本発明の実施形態の金属材料の接合方法は、上記したようにオキサゾリン基で架橋されたポリアクリル酸を有する薄膜を金属材料の表面に成膜することで、強固な接着力と水に対するバリアー性とが得られる。これにより、各種酸処理に匹敵する高い接着強度を長期間に亘って維持することができる。また、本発明の実施形態の接着方法によれば、例えば屋外で使用する建築構造体として金属材料を組み立てる際に有害物質を発生させない上、作業環境の劣悪化を招くこともなく、簡単な施工法で強度的に優れた構造体を得ることができる。よって、工業上顕著な効果を奏するものである。次に、本発明を実施例、比較例により更に詳しく説明する。
【実施例】
【００４３】
［実施例１］
基材として板厚１.０ｍｍのオーステナイト系ステンレス鋼板ＳＵＳ３０４の２Ｂ仕上げ材から幅２５ｍｍ及び長さ１００ｍｍの試験片を複数枚切り出し、これら試験片を室温でアセトンに３分間浸漬させて脱脂した後、室温で１０％塩酸水溶液に３分間浸漬させて酸洗し、蒸留水を用いて洗浄した。このようにして、全ての試験片に対して前処理を行った。
【００４４】
次に、重量平均分子量９０,０００のポリアクリル酸とオキサゾリン含有ポリマーとして株式会社日本触媒製のエポクロスＷＳ−３００とを用意し、ポリアクリル酸１００質量部に対するオキサゾリン含有ポリマーの配合割合が０質量部（すなわち、オキサゾリン含有ポリマーを添加せず）、５０質量部、７５質量部、及び１００質量部の４種類の水溶液を調製した。これら４種類の水溶液の各々を３つに小分けし、蒸留水を加えてポリアクリル酸の濃度がそれぞれ０.２０質量％、１.０質量％、及び２.０質量％になるようにした。
【００４５】
このようにしてポリマーの濃度が異なる１２種類の水溶液を調製した。これら１２種類の水溶液の各々に上記の前処理済み試験片を４枚ずつ１分間浸漬させて表面に水溶液を塗布した後、雰囲気温度１２０℃で５分間保持する加熱処理を行った。加熱処理後は、これら１２種類の試験片を室温まで冷却することで薄膜の種類が４枚ずつ異なる１２種類の試験片（計４８枚）を作製した。上記の１２種類の試験片に前述した前処理のみ行った薄膜を有していない４枚の試験片を加えた１３種類の試験片（計５２枚）に対して、各種類２枚ずつペアにして電気化学工業株式会社製のアクリル系ラジカル重合型接着剤である第二世代アクリル系接着剤ＳＧＡ（ハードロックＣ３５５）を接着剤として塗布してラップ幅１２.５ｍｍで貼り合わせた。接着部は室温で７日間保持することで完全に硬化させた。
【００４６】
このようにして試料１〜１３の接合体を各試料２個ずつ作製した。そして、各試料２個の接合体のうちの１個に対して、ＪＩＳ−Ｋ６８５０に準拠して初期剪断接着強度を測定した。また、各試料の残りの１個の接合体に対して、接着部の耐水接着性の評価を行うべく沸騰水中に７日間浸漬した後、室温まで冷却して速やかにＪＩＳ−Ｋ５８５０に準拠して剪断接着強度を測定した。これらの測定結果を薄膜の形成に用いた水溶液中のポリアクリル酸及びオキサゾリン含有ポリマーの濃度並びにその配合割合（すなわちポリアクリル酸１００質量部に対するオキサゾリン含有ポリマーの質量部の値）と共に下記表１に示す。
【００４７】
【表１】
2019019308.tif 000002
【００４８】
上記表１から、オキサゾリン基により架橋された重量平均分子量９０,０００のポリアクリル酸を有する薄膜を形成することにより特に耐水接着性が大きく向上していることが分かる。これは、ポリアクリル酸がステンレス鋼板の表面に強く吸着されると共に遊離カルボキシル基がオキサゾリン基により架橋され、水和が抑制されたためと推測される。また、ポリアクリル酸１００質量部に対してオキサゾリン含有ポリマーは５０質量部以上１００質量部以下が好ましいことが分かる。なお、ポリアクリル酸１００質量部に対してオキサゾリン含有ポリマー１００質量部の場合は、耐水接着性の効果は維持されるがやや低下しており、その理由は、架橋に寄与しないオキサゾリン基が過剰となり、未反応のまま残存するためと推測される。また、オキサゾリン含有ポリマーを添加せずにポリアクリル酸のみの水溶液で薄膜を形成した場合は、耐水密着性の試験でいずれも試験片は分解してしまった。
【００４９】
［比較例１]
比較のため、実施例１と同様に２Ｂ仕上げのＳＵＳ３０４ステンレス鋼板からなる１２枚の試験片を前処理した後、４枚ずつ３組に分けて３種類の従来の処理法でそれぞれ処理し、実施例１と同様に接着剤で接着して試料１４〜１６の接合体を各試料２個ずつ作製した。すなわち、試料１４ではリン酸エステル系プライマーでの浸漬処理を施してから接着剤で接着し、試料１５では信越化学工業株式会社製のγ−グリシドオキシプロピルリメトキシシラン（品番ＫＢＭ４０３）１％水溶液を使用して浸漬法でシランカップリング処理を行ってから接着剤で接着し、試料１６では硫酸１０質量部とシュウ酸１０質量部との混合水溶液（６０℃）に１０分浸漬した後、重クロム酸混液で処理し、水洗してから接着剤で接着した。これら試料１４〜１６の接合体に対して、実施例１と同様に接着部の初期剪断接着強度及び耐水接着性の評価を行った。その結果を下記表２に示す。
【００５０】
【表２】
2019019308.tif 000003
【００５１】
従来の処理法でステンレス鋼板を処理してから接着剤で接着した結果を示す上記表２と上記表１とを対比することで分かるように、初期せん断強度は高い強度を示したが、耐水接着性の試験ではいずれも試験片は分解し、オキサゾリンにより架橋されたポリアクリル酸を有する薄膜を形成することで耐水接着性を顕著に改善することができることが分かる。
【００５２】
［実施例２]
重量平均分子量９０,０００に代えて重量平均分子量１,５００、５,０００、１８,０００、４５０,０００、６００,０００のポリアクリル酸をそれぞれ用いた以外は上記実施例１の試料１１の場合と同様にして試料１７〜２１の接合体を作製した。更に、重量平均分子量４５０,０００のポリアクリル酸を用い且つオキサゾリン含有ポリマーを添加しないこと以外は上記実施例１の試料１１の場合と同様にして試料２２の接合体を作製した。これら試料１７〜２２の接合体に対して実施例１と同様に接続部の初期剪断接着強度及び耐水接着性を評価した。その測定結果を下記表３に示す。
【００５３】
【表３】
2019019308.tif 000004
【００５４】
上記表３から、重量平均分子量が５,０００以上４５０,０００以下のポリアクリル酸をオキサゾリンにより架橋することで得られる薄膜を介して接着剤で接合することにより、優れた耐水接着性が得られることが分かる。これに対して重量平均分子量６００,０００のポリアクリル酸は水に溶解不能であり、重量平均分子量１,５００のポリアクリル酸は耐水接着性に劣っていた。ポリアクリル酸の重量平均分子量が４５０,０００の場合でも、実施例１の重量平均分子量が９０,０００の場合と同様に、オキサゾリンによる架橋を行わないと耐水接着性評価で試験片は分解し接着力を維持できないことが確認された。
【００５５】
［実施例３］
基材としてオーステナイト系ステンレス鋼板ＳＵＳ３０４に代えてフェライト系ステンレス鋼板ＳＵＳ４０５を使用し、その浸漬用水溶液として重量平均分子量９０,０００に代えて重量平均分子量５,０００のポリアクリル酸を用い、該ポリアクリル酸１００質量部に対してオキサゾリン含有ポリマーの配合割合が３０質量部、５０質量部、７５質量部、及び１００質量部の４種類の水溶液を調製し、蒸留水を加えてポリアクリル酸の濃度がいずれも０.１０質量％になるようにした以外は上記実施例１と同様にして試料２３〜２６の接合体を作製した。
【００５６】
また、同様に基材としてフェライト系ステンレス鋼板ＳＵＳ４０５を使用すると共にその浸漬用水溶液として重量平均分子量５,０００のポリアクリル酸を用い、該ポリアクリル酸１００質量部に対してオキサゾリン含有ポリマーの配合割合が３０質量部、５０質量部、６０質量部、７５質量部、及び１００質量部の５種類の水溶液を調製し、蒸留水を加えてポリアクリル酸の濃度がいずれも２.０質量％になるようにした以外は上記実施例１と同様にして試料２７〜３１の接合体を作製した。
【００５７】
更に、同様に基材としてフェライト系ステンレス鋼板ＳＵＳ４０５を使用し、その浸漬用水溶液として重量平均分子量９０,０００に代えて重量平均分子量４５０,０００のポリアクリル酸を用い、該ポリアクリル酸１００質量部に対してオキサゾリン含有ポリマーの配合割合が３０質量部、５０質量部、６０質量部、７５質量部、及び１００質量部の５種類の水溶液を調製し、蒸留水を加えてポリアクリル酸の濃度がいずれも０.１０質量％になるようにした以外は上記実施例１と同様にして試料３２〜３６の接合体を作製した。
【００５８】
また、同様に基材としてフェライト系ステンレス鋼板ＳＵＳ４０５を使用すると共にその浸漬用水溶液として重量平均分子量４５０,０００のポリアクリル酸を用い、該ポリアクリル酸１００質量部に対してオキサゾリン含有ポリマーの配合割合が５０質量部、７５質量部、及び１００質量部の３種類の水溶液を調製し、蒸留水を加えてポリアクリル酸の濃度がいずれも２.０質量％になるようにした以外は上記実施例１と同様にして試料３７〜３９の接合体を作製した。これら試料２３〜３９の接合体に対して実施例１と同様に接続部の初期剪断接着強度及び耐水接着性を評価した。その測定結果を下記表４に示す。
【００５９】
【表４】
2019019308.tif 000005
【００６０】
上記表４から、フェライト系ステンレス鋼板ＳＵＳ４０５の場合においても、重量平均分子量が５,０００以上４５０,０００以下のポリアクリル酸をオキサゾリンにより架橋することで得られる薄膜を介して接着剤で接合することにより、オーステナイト系ステンレス鋼板ＳＵＳ３０４と同様に優れた耐水接着性が得られることが分かる。
【００６１】
［実施例４］
基材としてオーステナイト系ステンレス鋼板ＳＵＳ３０４に代えてマルテンサイト系ステンレス鋼板ＳＵＳ４０３を使用し、その浸漬用水溶液として重量平均分子量９０,０００に代えて重量平均分子量５,０００のポリアクリル酸を用い、該ポリアクリル酸１００質量部に対してオキサゾリン含有ポリマーの配合割合が３０質量部、５０質量部、７５質量部、及び１００質量部の４種類の水溶液を調製し、蒸留水を加えてポリアクリル酸の濃度がいずれも０.１０質量％になるようにした以外は上記実施例１と同様にして試料４０〜４３の接合体を作製した。
【００６２】
また、同様に基材としてマルテンサイト系ステンレス鋼板ＳＵＳ４０３を使用すると共にその浸漬用水溶液として重量平均分子量５,０００のポリアクリル酸を用い、該ポリアクリル酸１００質量部に対してオキサゾリン含有ポリマーの配合割合が３０質量部、５０質量部、６０質量部、７５質量部、及び１００質量部の５種類の水溶液を調製し、蒸留水を加えてポリアクリル酸の濃度がいずれも２.０質量％になるようにした以外は上記実施例１と同様にして試料４４〜４８の接合体を作製した。
【００６３】
更に、同様に基材としてマルテンサイト系ステンレス鋼板ＳＵＳ４０３を使用し、その浸漬用水溶液として重量平均分子量９０,０００に代えて重量平均分子量４５０,０００のポリアクリル酸を用い、該ポリアクリル酸１００質量部に対してオキサゾリン含有ポリマーの配合割合が３０質量部、５０質量部、６０質量部、７５質量部、及び１００質量部の５種類の水溶液を調製し、蒸留水を加えてポリアクリル酸の濃度がいずれも０.１０質量％になるようにした以外は上記実施例１と同様にして試料４９〜５３の接合体を作製した。
【００６４】
また、同様に基材としてマルテンサイト系ステンレス鋼板ＳＵＳ４０３を使用すると共にその浸漬用水溶液として重量平均分子量４５０,０００のポリアクリル酸を用い、該ポリアクリル酸１００質量部に対してオキサゾリン含有ポリマーの配合割合が５０質量部、７５質量部、及び１００質量部の３種類の水溶液を調製し、蒸留水を加えてポリアクリル酸の濃度がいずれも２.０質量％になるようにした以外は上記実施例１と同様にして試料５４〜５６の接合体を作製した。これら試料４０〜５６の接合体に対して実施例１と同様に接続部の初期剪断接着強度及び耐水接着性を評価した。その測定結果を下記表５に示す。
【００６５】
【表５】
2019019308.tif 000006
【００６６】
上記表５から、マルテンサイト系ステンレス鋼板ＳＵＳ４０３の場合においても、重量平均分子量が５,０００以上４５０,０００以下のポリアクリル酸をオキサゾリンにより架橋することで得られる薄膜を介して接着剤で接合することにより、オーステナイト系ステンレス鋼板ＳＵＳ３０４と同様に優れた耐水接着性が得られることが分かる。
【００６７】
［実施例５］
基材としてオーステナイト系ステンレス鋼板ＳＵＳ３０４に代えて冷間圧延鋼板（ＳＰＣＣ材）を使用した以外は上記実施例１と同様にして試料１Ｆ１〜１３Ｆ１の接合体を作製し、実施例１と同様に接続部の初期剪断接着強度及び耐水接着性を評価した。その測定結果を下記表６に示す。なお、この実施例５の各試料は、その番号からＦ１を省いた試料番号を有する実施例１の試料と同じ条件で薄膜を形成したものである。
【００６８】
【表６】
2019019308.tif 000007
【００６９】
上記表６から、冷間圧延鋼板においても、オキサゾリン基により架橋された重量平均分子量９０,０００のポリアクリル酸を有する薄膜を形成することにより特に耐水接着性が大きく向上していることが分かる。また、ポリアクリル酸１００質量部に対してオキサゾリン含有ポリマーは５０質量部以上１００質量部以下が好ましいことが分かる。
【００７０】
［実施例６］
基材としてオーステナイト系ステンレス鋼板ＳＵＳ３０４に代えて冷間圧延鋼板（ＳＰＣＣ材）を使用した以外は上記実施例２と同様にして試料１７Ｆ１〜２２Ｆ１の接合体を作製し、実施例２と同様に接続部の初期剪断接着強度及び耐水接着性を評価した。その測定結果を下記表７に示す。なお、この実施例６の各試料は、その番号からＦ１を省いた試料番号を有する実施例２の試料と同じ条件で薄膜を形成したものである。
【００７１】
【表７】
2019019308.tif 000008
【００７２】
上記表７から、冷間圧延鋼板においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【００７３】
［実施例７］
基材としてオーステナイト系ステンレス鋼板ＳＵＳ３０４に代えて一般構造用圧延鋼板ＳＳ材（ＳＳ３３０）を使用した以外は上記実施例１と同様にして試料１Ｆ２〜１３Ｆ２の接合体を作製し、実施例１と同様に接続部の初期剪断接着強度及び耐水接着性を評価した。その測定結果を下記表８に示す。なお、この実施例７の各試料は、その番号からＦ２を省いた試料番号を有する実施例１の試料と同じ条件で薄膜を形成したものである。
【００７４】
【表８】
2019019308.tif 000009
【００７５】
上記表８から、一般構造用圧延鋼板においても、オキサゾリン基により架橋された重量平均分子量９０,０００のポリアクリル酸を有する薄膜を形成することにより特に耐水接着性が大きく向上していることが分かる。また、ポリアクリル酸１００質量部に対してオキサゾリン含有ポリマーは５０質量部以上１００質量部以下が好ましいことが分かる。
【００７６】
［実施例８］
基材としてオーステナイト系ステンレス鋼板ＳＵＳ３０４に代えて一般構造用圧延鋼板ＳＳ材（ＳＳ３３０）を使用した以外は上記実施例２と同様にして試料１７Ｆ２〜２０Ｆ２、及び２２Ｆ２の接合体を作製し、実施例２と同様に接続部の初期剪断接着強度及び耐水接着性を評価した。その測定結果を下記表９に示す。なお、実施例８の各試料は、その番号からＦ２を省いた試料番号を有する実施例２の試料と同じ条件で薄膜を形成したものである。
【００７７】
【表９】
2019019308.tif 000010
【００７８】
上記表９から、一般構造用圧延鋼板においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【００７９】
［実施例９］
基材としてオーステナイト系ステンレス鋼板ＳＵＳ３０４に代えて銅板（２６００銅合金）を使用した以外は上記実施例１と同様にして試料１Ｃ１〜１３Ｃ１の接合体を作製し、実施例１と同様に接続部の初期剪断接着強度及び耐水接着性を評価した。その測定結果を下記表１０に示す。なお、この実施例９の各試料は、その番号からＣ１を省いた試料番号を有する実施例１の試料と同じ条件で薄膜を形成したものである。
【００８０】
【表１０】
2019019308.tif 000011
【００８１】
上記表１０から、２６００銅合金においても、オキサゾリン基により架橋された重量平均分子量９０,０００のポリアクリル酸を有する薄膜を形成することにより特に耐水接着性が大きく向上していることが分かる。また、ポリアクリル酸１００質量部に対してオキサゾリン含有ポリマーは５０質量部以上１００質量部以下が好ましいことが分かる。
【００８２】
［実施例１０］
基材としてオーステナイト系ステンレス鋼板ＳＵＳ３０４に代えて銅板（２６００銅合金）を使用した以外は上記実施例２と同様にして試料１７Ｃ１〜２２Ｃ１の接合体を作製し、実施例２と同様に接続部の初期剪断接着強度及び耐水接着性を評価した。その測定結果を下記表１１に示す。なお、この実施例１０の各試料は、その番号からＣ１を省いた試料番号を有する実施例２の試料と同じ条件で薄膜を形成したものである。
【００８３】
【表１１】
2019019308.tif 000012
【００８４】
上記表１１から、２６００銅合金においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【００８５】
［実施例１１］
基材としてフェライト系ステンレス鋼板ＳＵＳ４０５に代えて純銅を使用した以外は上記実施例３と同様にして試料２３Ｃ２〜３９Ｃ２の接合体を作製し、実施例３と同様に接続部の初期剪断接着強度及び耐水接着性を評価した。その測定結果を下記表１２に示す。なお、この実施例１１の各試料は、その番号からＣ２を省いた試料番号を有する実施例３の試料と同じ条件で薄膜を形成したものである。
【００８６】
【表１２】
2019019308.tif 000013
【００８７】
上記表１２から、純銅においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【００８８】
［実施例１２］
基材としてオーステナイト系ステンレス鋼板ＳＵＳ３０４に代えてＡ２０２４−Ｔ３アルミニウム合金板を使用した以外は上記実施例１と同様にして試料１Ａ１〜１３Ａ１の接合体を作製し、実施例１と同様に接続部の初期剪断接着強度及び耐水接着性を評価した。その測定結果を下記表１３に示す。なお、この実施例１２の各試料は、その番号からＡ１を省いた試料番号を有する実施例１の試料と同じ条件で薄膜を形成したものである。
【００８９】
【表１３】
2019019308.tif 000014
【００９０】
上記表１３から、Ａ２０２４−Ｔ３アルミニウム合金板においても、オキサゾリン基により架橋された重量平均分子量９０,０００のポリアクリル酸を有する薄膜を形成することにより特に耐水接着性が大きく向上していることが分かる。また、ポリアクリル酸１００質量部に対してオキサゾリン含有ポリマーは５０質量部以上１００質量部以下が好ましいことが分かる。
【００９１】
［実施例１３］
基材としてオーステナイト系ステンレス鋼板ＳＵＳ３０４に代えてＡ２０２４−Ｔ３アルミニウム合金板を使用した以外は上記実施例２と同様にして試料１７Ａ１〜２２Ａ１の接合体を作製し、実施例２と同様に接続部の初期剪断接着強度及び耐水接着性を評価した。その測定結果を下記表１４に示す。なお、この実施例１３の各試料は、その番号からＡ１を省いた試料番号を有する実施例２の試料と同じ条件で薄膜を形成したものである。
【００９２】
【表１４】
2019019308.tif 000015
【００９３】
上記表１４から、Ａ２０２４−Ｔ３アルミニウム合金板においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【００９４】
［実施例１４］
基材としてフェライト系ステンレス鋼板ＳＵＳ４０５に代えて純アルミ（Ａ１０５０−Ｈ１８）を使用した以外は上記実施例３と同様にして試料２３Ａ２〜３９Ａ２の接合体を作製し、実施例３と同様に接続部の初期剪断接着強度及び耐水接着性を評価した。その測定結果を下記表１５に示す。なお、この実施例１４の各試料は、その番号からＡ２を省いた試料番号を有する実施例３の試料と同じ条件で薄膜を形成したものである。
【００９５】
【表１５】
2019019308.tif 000016
【００９６】
上記表１５から、純アルミ（Ａ１０５０−Ｈ１８）においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【００９７】
［実施例１５］
基材としてフェライト系ステンレス鋼板ＳＵＳ４０５に代えてＡｌ−Ｍｎ系合金（Ａ３００３−Ｈ１８）を使用した以外は上記実施例３と同様にして試料２３Ａ３〜３９Ａ３の接合体を作製し、実施例３と同様に接続部の初期剪断接着強度及び耐水接着性を評価した。その測定結果を下記表１６に示す。なお、この実施例１４の各試料は、その番号からＡ３を省いた試料番号を有する実施例３の試料と同じ条件で薄膜を形成したものである。
【００９８】
【表１６】
2019019308.tif 000017
【００９９】
上記表１６から、Ａｌ−Ｍｎ系合金（Ａ３００３−Ｈ１８）においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【０１００】
［実施例１６］
基材としてフェライト系ステンレス鋼板ＳＵＳ４０５に代えてＡｌ−Ｍｇ系合金（Ａ５０５２−Ｈ３８）を使用した以外は上記実施例３と同様にして試料２３Ａ４〜３９Ａ４の接合体を作製し、実施例３と同様に接続部の初期剪断接着強度及び耐水接着性を評価した。その測定結果を下記表１７に示す。なお、この実施例１４の各試料は、その番号からＡ４を省いた試料番号を有する実施例３の試料と同じ条件で薄膜を形成したものである。
【０１０１】
【表１７】
2019019308.tif 000018
【０１０２】
上記表１７から、Ａｌ−Ｍｇ系合金（Ａ５０５２−Ｈ３８）においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【０１０３】
［実施例１７］
基材としてフェライト系ステンレス鋼板ＳＵＳ４０５に代えてＡｌ−Ｓｉ系合金（Ａ４０３２−Ｔ６）を使用した以外は上記実施例３と同様にして試料２３Ａ５〜３９Ａ５の接合体を作製し、実施例３と同様に接続部の初期剪断接着強度及び耐水接着性を評価した。その測定結果を下記表１８に示す。なお、この実施例１４の各試料は、その番号からＡ５を省いた試料番号を有する実施例３の試料と同じ条件で薄膜を形成したものである。
【０１０４】
【表１８】
2019019308.tif 000019
【０１０５】
上記表１８から、Ａｌ−Ｓｉ系合金（Ａ４０３２−Ｔ６）においても、重量平均分子量が５,０００以上４５０,０００以下のポリアクリル酸をオキサゾリンにより架橋することで得られる薄膜を介して接着剤で接合することにより、優れた耐水接着性が得られることが分かる。
【符号の説明】
【０１０６】
１    金属材料
２    オキサゾリン架橋ポリアクリル酸薄膜
３    接着剤
４    被接着金属
【図１】
2019019308.tif 000020
【図２】
2019019308.tif 000021